(57)【要約】【課題】バイオマス由来原料であるカルボキシメチル化澱粉を用いて吸水性能に優れた材料を提供する。【解決手段】カルボキシメチル化澱粉のマトリックスに層状ケイ酸塩が分散してなる吸水性を有する複合材料である。また、カルボキシメチル化澱粉と層状ケイ酸塩を混合し、ホモジナイズ処理して、前記カルボキシメチル化澱粉のマトリックスに前記層状ケイ酸塩を分散させる工程を含む、複合材料の製造方法である。前記カルボキシメチル化澱粉のマトリックスは、架橋処理を施されてなるものであることが好ましい。【選択図】  なし【特許請求の範囲】
【請求項１】
カルボキシメチル化澱粉のマトリックスに層状ケイ酸塩が分散してなる、吸水性を有する複合材料。
【請求項２】
前記カルボキシメチル化澱粉は、カルボキシメチル基置換度が０．１〜１．０のものである、請求項１記載の複合材料。
【請求項３】
前記層状ケイ酸塩は、下記の条件（Ａ）において水中に分散するのに要する時間が９００秒以内のものである、請求項１又は２記載の複合材料。
条件（Ａ）：２００ｍＬ容ビーカーに２５℃の水１００ｍLを入れて、更に撹拌子（幅５ｍｍ×高さ５ｍｍ×全長４５ｍｍ）を入れ、これを３００ｒｐｍで撹拌させて、層状ケイ酸塩５．０ｇを添加する。
【請求項４】
前記カルボキシメチル化澱粉のマトリックスは、架橋処理を施されてなるものである、請求項1〜３のいずれか１項に記載の複合材料。
【請求項５】
前記層状ケイ酸塩は、前記カルボキシメチル化澱粉のマトリックスにマイクロスケール凝集物の形状で分散している、請求項１〜４のいずれか１項に記載の複合材料。
【請求項６】
前記カルボキシメチル化澱粉の１００質量部に対し１〜３０質量部の割合で前記層状ケイ酸塩が分散してなる、請求項１〜５のいずれか１項に記載の複合材料。
【請求項７】
請求項１〜６のいずれか１項に記載の複合材料を吸水機能性の有効成分として含む吸水用組成物。
【請求項８】
請求項１〜６のいずれか１項に記載の複合材料を構成材として含む吸水機能製品。
【請求項９】
カルボキシメチル化澱粉と層状ケイ酸塩を混合し、ホモジナイズ処理して、前記カルボキシメチル化澱粉のマトリックスに前記層状ケイ酸塩を分散させる工程を含む、吸水性を有する複合材料の製造方法。
【請求項１０】
前記カルボキシメチル化澱粉と、前記層状ケイ酸塩とに、更に架橋剤を混合し、架橋処理する、請求項９記載の複合材料の製造方法。
【請求項１１】
前記ホモジナイズ処理を、前記層状ケイ酸塩が、前記カルボキシメチル化澱粉のマトリックスにマイクロスケール凝集物の形状で分散する程度に行う、請求項９又は１０記載の複合材料の製造方法。
【請求項１２】
前記カルボキシメチル化澱粉の１００質量部に対し１〜３０質量部の割合で前記層状ケイ酸塩を添加する、請求項９〜１１のいずれか１項に記載の複合材料の製造方法。
【請求項１３】
前記カルボキシメチル化澱粉は、カルボキシメチル基置換度が０．１〜１．０のものである、請求項９〜１２のいずれか１項に記載の複合材料の製造方法。
【請求項１４】
前記層状ケイ酸塩は、下記の条件（Ａ）において水中に分散するのに要する時間が９００秒以内のものである、請求項９〜１３のいずれか１項に記載の複合材料の製造方法。
条件（Ａ）：２００ｍＬ容ビーカーに２５℃の水１００ｍLを入れて、更に撹拌子（幅５ｍｍ×高さ５ｍｍ×全長４５ｍｍ）を入れ、これを３００ｒｐｍで撹拌させて、層状ケイ酸塩５．０ｇを添加する。
【請求項１５】
請求項９〜１４のいずれか１項に記載の製造方法で得られた複合材料を吸水機能性の有効成分として含有せしめる、吸水用組成物の製造方法。
【請求項１６】
請求項９〜１４のいずれか１項に記載の製造方法で得られた複合材料を構成材として用いる吸水機能製品の製造方法。
【発明の詳細な説明】
【技術分野】
【０００１】
本発明は、紙オムツ等の吸水機能製品の構成材として好適な、カルボキシメチル化澱粉に由来する複合材料に関する。
【背景技術】
【０００２】
紙オムツ、生理用品、軽失禁パッド、創傷被覆材、食品鮮度保持材など様々な吸水機能製品が知られており、一般にそのような吸水機能製品の構成材としては、短時間で大量の液体（水、尿、体液、血液等）を吸収することができるポリマー材が利用されている。高吸水性のポリマー材としては、例えば、ポリアクリル酸部分中和物架橋体、澱粉−アクリル酸グラフトポリマーの加水分解物、酢酸ビニル−アクリル酸エステル共重合体のケン化物、アクリロニトリル共重合体若しくはアクリルアミド共重合体の加水分解物又はこれらの架橋体、カチオン性モノマー（アクリルアミド、エチレンイミン等）の架橋ポリマー等を主原料にするものが挙げられる。これらは、アクリル酸又はアクリルアミドをベースとする合成ポリマーもしくはコポリマーであり、再生不可能な石油由来材料をベースとしており、生分解性がないか又は不十分な素材である。
【０００３】
近年の環境負荷低減の要請からは、バイオマス由来の原料による吸水材の開発が求められている。このような課題に対しては、例えば、特許文献１には、バイオマス由来の原料による吸水材として、カルボキシメチルセルロース（ＣＭＣ）をベースとした吸水材が記載されている。しかしながら、カルボキシメチルセルロース（ＣＭＣ）を吸水材となすには、架橋剤との反応によるマトリックス形成が必要であり、所定の吸水性能にコントロールするのが難しく、また、概して吸水性能に乏しいものしか得られないという問題があった。
【０００４】
一方、カルボキシメチル化澱粉は、澱粉中の水酸基が、上記カルボキシメチルセルロース（ＣＭＣ）と同様のカルボキシメチル基に置換された加工デンプンであり、安価で入手が容易なアニオン系バイオマス由来高分子である。澱粉が元来有するマトリックス構造を備えているので、それによる一定の吸水性能が期待できる。
【０００５】
このカルボキシメチル化澱粉をベースとした吸水材も開発されており、例えば、特許文献２には、酸性ガスで透過したカルボキシアルキルデンプンを含む粒子であって、分子内エステル結合が少なくとも前記粒子の表面にあることで特徴づけられる粒子が記載されている。そして当該粒子を吸水材として利用することが記載されている。
【０００６】
更に、他方で、特許文献３には、澱粉等の多糖類ネットワーク内部に層状珪酸塩を分散させてなるナノコンポジット材料が記載され、多糖類による吸水性に層状珪酸塩が相乗的に寄与することが記載されている。
【先行技術文献】
【特許文献】
【０００７】
【特許文献１】特開２００８−２８０４２９号公報
【特許文献２】特表２０１２−５１８７１１号公報
【特許文献３】特表２００７−５３３７８０号公報
【発明の概要】
【発明が解決しようとする課題】
【０００８】
しかしながら、特許文献２に記載の技術では、カルボキシメチル化澱粉を酸性ガスで処理するために特殊な装置を必要とした。また、特許文献３では、カルボキシメチル化澱粉は、あくまでも一般的に共吸収材として使用可能なものの一例として記載されているにすぎなかった。
【０００９】
上記従来技術に鑑み、本発明の目的は、バイオマス由来原料であるカルボキシメチル化澱粉を用いて吸水性能に優れた材料を提供することにある。
【課題を解決するための手段】
【００１０】
本発明者らは、上記課題を解決するために、鋭意検討を重ねた結果、カルボキシメチル化澱粉に層状ケイ酸塩を分散させることで吸水性能に優れた複合材料となることを見出し、本発明を完成するに至った。
【００１１】
すなわち、本発明の第１は、カルボキシメチル化澱粉のマトリックスに層状ケイ酸塩が分散してなる、吸水性を有する複合材料を提供するものである。
【００１２】
本発明による複合材料は、カルボキシメチル化澱粉のマトリックスに層状ケイ酸塩が分散してなるので、吸水性能に優れている。
【００１３】
本発明による複合材料においては、前記カルボキシメチル化澱粉は、カルボキシメチル基置換度が０．１〜１．０のものであることが好ましい。カルボキシメチル基置換度が上記範囲であれば、更に吸水性能に優れている。
【００１４】
また、本発明による複合材料においては、前記層状ケイ酸塩は、下記の条件（Ａ）において水中に分散するのに要する時間が９００秒以内のものであることが好ましい。層状ケイ酸塩の水への分散性が上記範囲であれば、更に吸水性能に優れている。
条件（Ａ）：２００ｍＬ容ビーカーに２５℃の水１００ｍLを入れて、更に撹拌子（幅５ｍｍ×高さ５ｍｍ×全長４５ｍｍ）を入れ、これを３００ｒｐｍで撹拌させて、層状ケイ酸塩５．０ｇを添加する。
【００１５】
また、本発明による複合材料においては、前記カルボキシメチル化澱粉のマトリックスは、架橋処理を施されてなるものであることが好ましい。これによれば、架橋処理によりゲル強度を高めることができるので、更に実用性に優れている。
【００１６】
また、本発明による複合材料においては、前記層状ケイ酸塩は、前記カルボキシメチル化澱粉のマトリックスにマイクロスケール凝集物の形状で分散していることが好ましい。これによれば、層状ケイ酸塩の層状構造が剥離してカルボキシメチル化澱粉のマトリックスにナノスケールで分散している場合に比べ、より吸水性能に優れている。
【００１７】
また、本発明による複合材料においては、前記カルボキシメチル化澱粉の１００質量部に対し１〜３０質量部の割合で前記層状ケイ酸塩が分散してなることが好ましい。カルボキシメチル化澱粉に対する層状ケイ酸塩を添加量が上記範囲であれば、更に吸水性能に優れている。
【００１８】
一方、本発明の第２は、上記の複合材料を吸水機能性の有効成分として含む吸水用組成物を提供するものである。
【００１９】
本発明による吸水用組成物は、カルボキシメチル化澱粉のマトリックスに層状ケイ酸塩が分散してなる複合材料を吸水機能性の有効成分として含むので、吸水等の機能性に優れている。
【００２０】
また、本発明の第３は、上記の複合材料を構成材として含む吸水機能製品を提供するものである。
【００２１】
本発明による吸水機能製品は、カルボキシメチル化澱粉のマトリックスに層状ケイ酸塩が分散してなる複合材料を構成材として含むので、吸水等の機能性に優れている。
【００２２】
本発明の第４は、カルボキシメチル化澱粉と層状ケイ酸塩を混合し、ホモジナイズ処理して、前記カルボキシメチル化澱粉のマトリックスに前記層状ケイ酸塩を分散させる工程を含む、吸水性を有する複合材料の製造方法を提供するものである。
【００２３】
本発明による複合材料の製造方法は、カルボキシメチル化澱粉と層状ケイ酸塩を混合し、ホモジナイズ処理して、前記カルボキシメチル化澱粉のマトリックスに前記層状ケイ酸塩が分散してなる複合材料を得る工程を含むので、吸水性能に優れた複合材料を得ることができる。また、複合材料の調製時に脱水工程を含む場合でも、層状ケイ酸塩により、脱水後の粉末化がし易い。
【００２４】
本発明による複合材料の製造方法においては、前記カルボキシメチル化澱粉と、前記層状ケイ酸塩とに、更に架橋剤を混合し、架橋処理することが好ましい。これによれば、架橋処理によりゲル強度を高めることができ、更に実用性に優れた複合材料を得ることができる。
【００２５】
また、本発明による複合材料の製造方法においては、前記ホモジナイズ処理を、前記層状ケイ酸塩が、前記カルボキシメチル化澱粉のマトリックスにマイクロスケール凝集物の形状で分散する程度に行うことが好ましい。これによれば、層状ケイ酸塩の層状構造が剥離してカルボキシメチル化澱粉のマトリックスにナノスケールで分散している場合に比べ、より吸水性能に優れた複合材料を得ることができる。
【００２６】
また、本発明による複合材料の製造方法においては、前記カルボキシメチル化澱粉の１００質量部に対し１〜３０質量部の割合で前記層状ケイ酸塩を添加することが好ましい。カルボキシメチル化澱粉に対する層状ケイ酸塩を添加量が上記範囲であれば、更に吸水性能に優れた複合材料を得ることができる。
【００２７】
また、本発明による複合材料の製造方法においては、前記カルボキシメチル化澱粉は、カルボキシメチル基置換度が０．１〜１．０のものであることが好ましい。カルボキシメチル基置換度が上記範囲であれば、更に吸水性能に優れた複合材料を得ることができる。
【００２８】
また、本発明による複合材料の製造方法においては、前記層状ケイ酸塩は、下記の条件（Ａ）において水中に分散するのに要する時間が９００秒以内のものであることが好ましい。層状ケイ酸塩の水への分散性が上記範囲であれば、更に吸水性能に優れた複合材料を得ることができる。
条件（Ａ）：２００ｍＬ容ビーカーに２５℃の水１００ｍLを入れて、更に撹拌子（幅５ｍｍ×高さ５ｍｍ×全長４５ｍｍ）を入れ、これを３００ｒｐｍで撹拌させて、層状ケイ酸塩５．０ｇを添加する。
【００２９】
一方、本発明の第５は、上記の製造方法で得られた複合材料を吸水機能性の有効成分として含有せしめる、吸水用組成物の製造方法を提供するものである。
【００３０】
本発明による吸水用組成物の製造方法は、カルボキシメチル化澱粉のマトリックスに層状ケイ酸塩が分散してなる複合材料を吸水機能性の有効成分として含有せしめるので、吸水等の機能性に優れた吸水用組成物を得ることができる。
【００３１】
また、本発明の第６は、上記の製造方法で得られた複合材料を構成材として用いる吸水機能製品の製造方法を提供するものである。
【００３２】
本発明による吸水機能製品の製造方法は、カルボキシメチル化澱粉のマトリックスに層状ケイ酸塩が分散してなる複合材料を構成材として用いるので、吸水等の機能性に優れた吸水機能製品を得ることができる。
【発明の効果】
【００３３】
本発明による複合材料は、カルボキシメチル化澱粉のマトリックスに層状ケイ酸塩が分散してなるので、吸水性能に優れている。
【００３４】
本発明による複合材料の製造方法は、カルボキシメチル化澱粉と層状ケイ酸塩を混合し、ホモジナイズ処理して、前記カルボキシメチル化澱粉のマトリックスに前記層状ケイ酸塩が分散してなる複合材料を得る工程を含むので、吸水性能に優れた複合材料を得ることができる。また、複合材料の調製時に脱水工程を含む場合でも、層状ケイ酸塩により、脱水後の粉末化がし易い。
【図面の簡単な説明】
【００３５】
【図１】図１は、吸水材５の電子顕微鏡写真である。
【図２】図２は、吸水材１９の電子顕微鏡写真である。
【図３】図３は、吸水材７の電子顕微鏡写真である。
【図４】図４は、吸水材２０の電子顕微鏡写真である。
【図５】図５は、層状ケイ酸塩の電子顕微鏡写真である。
【図６】図６は、吸水材１の電子顕微鏡写真である。
【発明を実施するための形態】
【００３６】
本発明に用いられるカルボキシメチル化澱粉は、澱粉中の水酸基がカルボキシメチル基に置換された加工デンプンである。澱粉に配位している金属又は塩に特に制限はなく、ナトリウム、カルシウム、カリウム等が配位したものを用いることができるが、入手し易さなどの点からは、ナトリウムが配位したもの（デンプングリコール酸ナトリウム）を用いることが好ましい。
【００３７】
本発明に用いられるカルボキシメチル化澱粉は、市販のものを用いてもよいが、従来公知の方法で原資澱粉をカルボキシメチル化することなどにより得ることができる。例えば、アルカリ性条件下の澱粉懸濁液にモノクロロ酢酸ナトリウムを添加するなどが挙げられる。より具体的には、例えば、塩酸等の酸剤、あるいは水酸化ナトリウム等のアルカリ剤を加えｐＨ９〜１３程度に調整した澱粉懸濁液に、澱粉の乾燥質量１００質量部に対し０．１〜５０質量部のモノクロロ酢酸ナトリウムを添加し、１０〜６０℃で１〜４８時間保持撹拌することでカルボキシメチル化することができる。その原資となる澱粉の由来としては、特に制限はなく、一般的に用いられる澱粉であればよい。例えば、コーンスターチ、タピオカ、米澱粉、小麦澱粉、馬鈴薯澱粉、甘藷澱粉、緑豆澱粉、片栗澱粉、葛澱粉、蕨澱粉、サゴ澱粉、エンドウ豆澱粉、オオウバユリ澱粉等が挙げられる。このなかでも特にタピオカ、コーンスターチ、米澱粉、馬鈴薯澱粉が安価で大量に入手しやすいので好ましい。また、いずれの澱粉においても通常の澱粉に加え、ウルチ種、ワキシー種、ハイアミロース種のように、育種学的手法もしくは遺伝子工学的手法において改良されたものを用いてもよい。
【００３８】
本発明に用いられるカルボキシメチル化澱粉は、カルボキシメチル基が導入された澱粉であれば特に制限はないが、後述の実施例の通りその性能を考慮すると、カルボキシメチル基の置換度が０．１〜１．０であることが好ましく、０．１〜０．６であることがより好ましい。カルボキシメチル基置換度が上記範囲未満であると、所望の吸水性能が得られない傾向があり、上記範囲を超えると、吸水性能に優れたものが得難くなり、また、複合材料の調製時に脱水工程を含む場合、脱水後の粉末化し難い傾向がある。なお、このカルボキシメチル基の置換度は、澱粉のグルコース１残基に対するカルボキシメチル基の置換度を意味しており、以下の手法で測定することができる。
【００３９】
＜置換度＞
試料の乾燥重量を精秤して、これをａ（単位：ｇ）として記録した後、濾紙に包んで磁製ルツボの中に入れて、６００℃で灰化する。冷却した後、５００ｍＬビーカーに移し、水を２５０ｍＬ及び０．０５Ｎ硫酸をｂ（単位：ｍＬ）加えて３０分間煮沸する。これを冷却し、フェノールフタレイン指示薬を加えて、０．１Ｎ水酸化ナトリウムにより滴定し、その滴定量をｃ（単位：ｍＬ）とする。置換度は、以下の式を用いて算出することができる。なお、以下の式中、ｆは０．０５Ｎ硫酸の力価を示し、ｆ´は０．１Ｎ水酸化ナトリウムの力価を示す。また、Ｂは、試料のアルカリ度または酸度を示し、後段に記載のように測定することができる。
【００４０】
Ａ＝（ｂｆ−ｃｆ´）／ａ−Ｂ
置換度＝（１６２×Ａ）÷（１００００−８０×Ａ）
【００４１】
＜アルカリ度または酸度＞
試料を３００ｍＬガラスビーカーに入れて精秤して、その乾燥重量をｄ（単位：ｇ）として記録した後、２００ｍＬの蒸留水を加えて溶解する。これに０．０５Ｎ硫酸５ｍＬを加え、１０分間煮沸した後、冷却し、フェノールフタレイン指示薬を加え、０．１Ｎ水酸化ナトリウムで滴定し、その滴定量をｅ（単位：ｍＬ）とする。別途、試料を添加せず、空試験を実施し、その結果の滴定量をｇ（単位：ｍＬ）とする。アルカリ度または酸度は、次の式によって算出することができる。なお、以下の式中、ｆは０．０５Ｎ硫酸の力価を示し、ｆ´は０．１Ｎ水酸化ナトリウムの力価を示す。
【００４２】
Ｂ＝（ｇｆ−ｅｆ´）／ｄ
【００４３】
本発明に用いられる層状ケイ酸塩とは、ケイ酸塩を組成に含む粘土鉱物であり、顕微観察において、厚み１ｎｍ程度、幅及び長さが１〜５００ｎｍ程度の薄片が層状に積層した形状を呈する粘土鉱物である。例えば、モンモリロナイト、スメクタイト、ベントナイト、サポナイト、ノントロナイト、ラポナイト、バイデライト、ヘクトライト、ソウコナイト、ステベンザイト、バーミキュライト、ボルコンスコイト、マガダイト、メドモンタイト、ケニヤイト等が挙げられる。その組成は、原料によって多様であり、これら２種以上の組成が混成してなるものなども用いられ得る。
【００４４】
本発明に用いられる層状ケイ酸塩は、上記の性質を有する層状ケイ酸塩であれば特に制限はないが、後述の実施例の通りその性能を考慮すると、一定程度の親水性を有していることが好ましい。すなわち、例えば、下記条件（Ａ）において測定される水への分散時間が９００秒以内であるものを用いることがより好ましい。水への分散時間が上記範囲を超えると、吸水性能に優れたものが得難くなり、また、複合材料の調製時に脱水工程を含む場合、脱水後の粉末化し難い傾向がある。
条件（Ａ）：２００ｍＬ容ビーカーに２５℃の水１００ｍLを入れて、更に撹拌子（幅５ｍｍ×高さ５ｍｍ×全長４５ｍｍ）を入れ、これを３００ｒｐｍで撹拌させて、層状ケイ酸塩５．０ｇを添加する。
【００４５】
なお、上記測定においては、水表面に層状ケイ酸塩の浮遊が無い状態もって水へ分散したと判断する。
【００４６】
また、本発明に用いられる層状ケイ酸塩の親水性の性質は、上記粘土鉱物等の原料を所定の処理剤で処理することで調整することもできる。例えば、無水マレイン酸等の有機酸を用いることで、表面を親水性に調整することができ、その処理後の層状ケイ酸塩の親水性を高めることができる。あるいは、場合によっては、オクタデシルアンモニウム等の長鎖アルキルアミンを用いることで、表面を疎水性に調整することもできる。
【００４７】
本発明は、上記で説明したカルボキシメチル化澱粉のマトリックスに、上記で説明した層状ケイ酸塩が分散してなる複合材料を提供するものである。そして、そのような構成の複合材は、吸水性能に優れているので、吸水機能製品の構成材等として好適に用いられ得るというものである。
【００４８】
カルボキシメチル化澱粉と層状ケイ酸塩の配合割合に特に制限はないが、カルボキシメチル化澱粉の１００質量部に対し１〜３０質量部の割合で層状ケイ酸塩が分散してなることが好ましく、５〜２０質量部の割合で層状ケイ酸塩が分散してなることがより好ましい。カルボキシメチル化澱粉に対する層状ケイ酸塩を添加量が上記範囲未満であると、層状ケイ酸塩を分散したことによる効果が得難い傾向となり、上記範囲を超えると、層状ケイ酸塩がカルボキシメチル化澱粉のマトリックスに分散し難くなる傾向となる。なお、カルボキシメチル化澱粉は、２種以上ものを併用してもよく、層状ケイ酸塩も、２種以上ものを併用し得る。その場合、上記配合割合は、２種以上の合計量で算出した値である。
【００４９】
本発明による複合材料においては、層状ケイ酸塩は、カルボキシメチル化澱粉のマトリックスにマイクロスケール凝集物の形状で分散していることが好ましい。これによれば、後述の実施例に示されるように、層状ケイ酸塩の層状構造が剥離してカルボキシメチル化澱粉のマトリックスにナノスケールで分散している場合に比べ、より吸水性能に優れている。なお、「カルボキシメチル化澱粉のマトリックスにマイクロスケール凝集物の形状で分散している」とは、層状ケイ酸塩の層状構造が保たれてマイクロスケールの大きさでカルボキシメチル化澱粉のマトリックス中に分散していることを意味する。後述の実施例で示されるように、ホモジナイズ処理の程度が強すぎると、剪断応力（シア応力）により層状ケイ酸塩の層状構造が剥離してしまい、より微細なナノスケールで分散するので、吸水性が低下してしまう。層状ケイ酸塩がマイクロスケールで分散しているか否かは、例えば走査型電子顕微鏡（ＳＥＭ）等による顕微的観察で確認することができる。
【００５０】
また、本発明による複合材料においては、カルボキシメチル化澱粉のマトリックスは、架橋処理を施されてなるものであることが好ましい。これによれば、後述の実施例に示されるように、架橋処理によりゲル強度を高めることができ、吸水機能製品の構成材としての実用的な条件下でもゲルが潰れ難く、吸収した水分を再放出し難いというメリットが得られる。カルボキシメチル化澱粉の架橋処理の方法は特に制限はなく、澱粉の架橋処理に用いられる通常の手法で処理することができる。
【００５１】
架橋剤としては、澱粉のアミロース骨格どうしを架橋できる能力のある架橋剤であればよく、エチレングリコール、プロピレングリコール、ポリエチレングリコール、ポリプロピレングリコール、１，３−プロパンジオール、グリセリン、ポリグリセリン、１，４−ブタンジオル、１，６−ヘキサンジオール、トリメチロールプロパン、ジエタノールアミン、トリエタノールアミン、ポリオキシプロピレン、ペンタエリスリトール、ソルビトールなどの多価アルコール化合物；エチレングリコールジグリシジルエーテル、ポリエチレングリコールジグリシジルエーテル、グリセロールポリグリシジルエーテル、ポリグリセロールポリグリシジルエーテル、プロピレングリコールジグリシジルエーテル、ポリプロピレングリコールジグリシジルエーテル、グリシドール等のエポキシ化合物；エピクロロヒドリン等のハロエポキシ化合物；エチレンジアミン、ジエチレントリアミン、トリエチレンテトラミン、ポリアミドポリアミン、ポリアリルアミン、ポリエチレンイミン等の多価アミン化合物；ケイ酸、リン酸、縮合リン酸等の無機酸；クエン酸、こはく酸、無水マレイン酸、無水こはく酸等の有機酸；グリオキサール、グルタルアルデヒド等のジアルデヒド、オキシ塩化リン等の酸塩化物などの架橋剤が挙げられる。
【００５２】
以下、本発明による複合材料の製造方法について、更に詳細に説明する。ただし、以下の説明は、本発明による複合材料の範囲を、特定の調製方法によるものに限定する趣旨ではない。
【００５３】
本発明による複合材料は、カルボキシメチル化澱粉と層状ケイ酸塩を混合し、ホモジナイズ処理して、カルボキシメチル化澱粉のマトリックスに層状ケイ酸塩を分散させることにより得ることができる。
【００５４】
本発明による複合材料の製造方法において、カルボキシメチル化澱粉と層状ケイ酸塩を混合する方法に特に制限はない。湿式に混合を行ってもよく、乾式に混合を行ってもよい。湿式には、例えば、カルボキシメチル化澱粉の糊液を調製し、これに層状ケイ酸塩を添加し、混合するのが好ましい。カルボキシメチル化澱粉の糊液は、カルボキシメチル化澱粉を水に添加し、その全体の質量に対するカルボキシメチル化澱粉の乾燥重量換算の濃度として、典型的には１〜９５質量％、より典型的には１０〜４０質量％となるよう、混合することにより得ることができる。このとき、カルボキシメチル化澱粉と層状ケイ酸塩とは、同時に、もしくはほぼ一緒に水に添加し、混合するようにしてもよい。カルボキシメチル化澱粉の糊液は、水酸化ナトリウム等のｐＨ調整剤（アルカリ剤）の添加により、ｐＨ９以上に調整することが好ましく、ｐＨ１０以上に調整することがより好ましい。ｐＨが１０以上であることにより、層状ケイ酸塩をカルボキシメチル化澱粉のマトリックスに分散させ易くなる。また、乾式には、例えば、カルボキシメチル化澱粉及び層状ケイ酸塩に、必要に応じて水酸化ナトリウム等のｐＨ調整剤（アルカリ剤）を添加し、押出機等を用いて混合することができる。その場合、得られる澱粉混練物の全体の質量に対するカルボキシメチル化澱粉の乾燥重量換算の濃度として、典型的に１〜９９質量％、より典型的には５〜９７質量％となるよう混合することが好ましい。また、得られる澱粉混練物の全体の質量に対する層状ケイ酸塩の乾燥重量換算の濃度として、典型的に０．０１〜２９．７質量％、より典型的には０．０５〜２９．１質量％となるよう混合することが好ましい。得られる澱粉混練物のｐＨは、ｐＨ９以上に調整することが好ましく、ｐＨ１０以上に調整することがより好ましい。このような乾式反応を用いた場合、カルボキシメチル化澱粉を糊化させる工程、層状ケイ酸塩を分散させる工程及びアルカリ剤を添加する工程を同時に実施することができるため、工業生産効率の点で優れる。すなわち、この場合、カルボキシメチル化澱粉と層状ケイ酸塩の混合とともに、後述のホモジナイズ処理をも、一工程で行うことができる。
【００５５】
カルボキシメチル化澱粉と層状ケイ酸塩の混合割合に特に制限はないが、カルボキシメチル化澱粉の１００質量部に対し１〜３０質量部の割合で層状ケイ酸塩を添加することが好ましく、５〜２０質量部の割合で層状ケイ酸塩を添加することがより好ましい。上述したように、得られる複合材料において、カルボキシメチル化澱粉に対する層状ケイ酸塩を添加量が上記範囲未満であると、層状ケイ酸塩を分散したことによる効果が得難い傾向となり、上記範囲を超えると、カルボキシメチル化澱粉のマトリックスに分散し難くい傾向となる。なお、カルボキシメチル化澱粉は、２種以上ものを併用してもよく、層状ケイ酸塩も、２種以上ものを併用し得る。その場合、上記配合割合は、２種以上の合計量で算出した値である。
【００５６】
本発明による複合材料の製造方法において、カルボキシメチル化澱粉と層状ケイ酸塩を混合し、これをホモジナイズ処理する方法に特に制限はない。例えば、攪拌式、超音波式、圧力式等、加工デンプンの調製等に通常用いられる均質化手段を利用することが可能である。また、上述したように、押出機等を用いたカルボキシメチル化澱粉と層状ケイ酸塩との混合によっても、このホモジナイズ処理を成すことができる。ただし、本発明の好ましい態様においては、得られる複合材料において、層状ケイ酸塩が、カルボキシメチル化澱粉のマトリックス中にマイクロスケール凝集物の形状を保った状態で分散していることが好ましい。これによれば、後述の実施例に示されるように、層状ケイ酸塩の層状構造が剥離してカルボキシメチル化澱粉のマトリックスにナノスケールで分散している場合に比べ、より吸水性能に優れている。その場合には、ホモジナイズ処理の程度を調整することにより、層状ケイ酸塩がカルボキシメチル化澱粉のマトリックス中にマイクロスケール凝集物の形状を保った状態で分散した状態にすることができる。
【００５７】
上記の混合及びホモジナイズ処理の際の温度条件に特に制限はないが、カルボキシメチル化澱粉のマトリックス構造にできるだけ変性を及ぼさない観点からは、２０〜１５０℃程度であることか好ましく、２５〜１３０℃程度であることがより好ましく、３０〜７０℃程度であることか更により好ましい。
【００５８】
本発明の好ましい態様においては、上述したように、得られる複合材料のゲル強度を高める観点から、カルボキシメチル化澱粉のマトリックスは、架橋処理を施されてなるものであることが好ましい。カルボキシメチル化澱粉の架橋処理の方法は特に制限はなく、澱粉の架橋処理に用いられる通常の手法で処理することができる。カルボキシメチル化澱粉と層状ケイ酸塩と架橋剤の各原料の添加順序等に制限はなく、カルボキシメチル化澱粉と層状ケイ酸塩とを接触させる前に架橋剤を添加して、架橋処理を施してもよく、カルボキシメチル化澱粉と層状ケイ酸塩とを混合して、ホモジナイズ処理による層状ケイ酸塩の分散処理を行なった後に架橋剤を添加して、架橋処理を施してもよく、架橋処理と層状ケイ酸塩の分散処理とを同時並行的に行うようにしてもよい。ただし、架橋した後にカルボキシメチル化澱粉のマトリックス中で層状ケイ酸塩の分散が起こり難い場合には、カルボキシメチル化澱粉と層状ケイ酸塩とを混合し、ホモジナイズ処理した後に、架橋剤を添加混合して、架橋処理することがより好ましい。また、その混合及びホモジナイズ処理の際の温度条件に特に制限はなく、上述と同様に、カルボキシメチル化澱粉のマトリックス構造にできるだけ変性を及ぼさない観点からは、２０〜１５０℃程度であることか好ましく、２５〜１３０℃程度であることがより好ましく、３０〜７０℃程度であることが更により好ましい。
【００５９】
架橋剤の添加量は、所望する架橋処理によるゲル強度や架橋剤の種類等に応じて、適宜選択すればよく、特に制限はない。典型的には、例えば、澱粉の乾燥重量に対して０．０１〜６０質量％程度であり、より典型的には、澱粉の乾燥重量に対して０．１〜５０質量％程度である。架橋処理をより効率的に行うために、酸またはアルカリを用いて、最適なｐＨに調製した後に、反応することができる。
【００６０】
より具体的に、例えば、架橋剤としてオキシ塩化リンを用いるケースを説明すると、カルボキシメチル化澱粉を、水中でのカルボキシメチル化澱粉の乾燥重量換算の濃度が１０〜３０質量％となるよう、水に添加混合して、カルボキシメチル化澱粉の糊液を得る。このとき、カルボキシメチル化澱粉の糊液は、水酸化ナトリウム等のアルカリ剤の添加により、ｐＨ１１〜１２の範囲に調整する。架橋剤としてオキシ塩化リンの添加量は、所望するゲル強度等に応じて、適宜選択すればよく、特に制限はないが、典型的に、例えば、澱粉の乾燥重量に対して０．０１〜６０質量％程度であり、より典型的には、澱粉の乾燥重量に対して０．１〜５０質量％程度である。このように調製した架橋処理の混合物を、温度２０〜５０℃の環境下で、６〜２４時間静置する等により、カルボキシメチル化澱粉のヒドロキシル基同士をリン酸架橋した構造の架橋処理がなされる。
【００６１】
一方、例えば、架橋剤としてエピクロロヒドリンを用いるケースを説明すると、カルボキシメチル化澱粉を、水中でのカルボキシメチル化澱粉の乾燥重量換算の濃度が１０〜３０質量％となるように、水に添加混合して、カルボキシメチル化澱粉の糊液を得る。このとき、カルボキシメチル化澱粉の糊液は、水酸化ナトリウム等のアルカリ剤の添加により、ｐＨ１１〜１２の範囲に調整する。架橋剤としてエピクロロヒドリンの添加量は、所望するゲル強度等に応じて、適宜選択すればよく、特に制限はないが、典型的に、例えば、澱粉の乾燥重量に対して０．０１〜６０質量％程度であり、より典型的には、澱粉の乾燥重量に対して０．１〜５０質量％程度である。このように調製した架橋処理の混合物を、温度２０〜５０℃の環境下で、６〜２４時間静置する等により、カルボキシメチル化澱粉のヒドロキシル基同士をエピクロロヒドリン架橋した構造の架橋処理がなされる。
【００６２】
本発明の好ましい態様においては、上記ホモジナイズ処理による層状ケイ酸塩の分散処理や、上記架橋剤による架橋処理を終えた後に、適宜、エタノール等の有機溶媒を添加し、それによる沈殿物として、本発明による複合材料を回収してもよい。これによれば、カルボキシメチル化澱粉のマトリックスに層状ケイ酸塩が分散してなる複合材料以外の、夾雑物を効率よく取り除くことができる。有機溶媒による沈殿の処理は、例えば、上記ホモジナイズ処理による層状ケイ酸塩の分散処理や、上記架橋剤による架橋処理を終えた後処理混合物の、およそ１〜５倍容量のエタノール等の有機溶媒を添加し、攪拌すること等により行うことができる。このような有機溶媒による洗浄処理は、複数回繰り返してもよい。また、更に、酢酸等の適当なｐＨ調整剤（酸剤）を添加して、ｐＨ６〜９程度に調製することが好ましい。これによれば、このような有機溶媒による洗浄処理の際の洗浄効率がより高められる。
【００６３】
本発明の好ましい態様においては、上記ホモジナイズ処理による層状ケイ酸塩の分散処理や、上記架橋剤による架橋処理を終えた後に、適宜、エタノール等の有機溶媒を添加し、それによる沈殿物として、本発明による複合材料を回収し、更に、これを粉体化してもよい。すなわち、塊上の沈殿物を粉砕し、これを真空乾燥機等により乾燥することで粉体化することができる。また、ホモジナイザー等の適当な粉砕手段により、更に粒径を細かくしてもよい。粉体化後の形態としては、水分０〜７％程度であることが好ましく、水分０.５〜５％程度であることがより好ましい。また、粒度が１６ｍｅｓｈ（ＪＩＳ規格、目開き寸法１ｍｍ）の網目をパスし、６０ｍｅｓｈ（ＪＩＳ規格、目開き寸法０．２５ｍｍ）の網目にオンするものが、全体の質量あたり５０質量％以上であることが好ましく、粒度が１６ｍｅｓｈの網目をパスし、６０ｍｅｓｈの網目にオンするものが、全体の質量あたり６０質量％以上であることがより好ましい。
【００６４】
以上のとおり説明した、本発明による複合材料は、後述の実施例で示されるように吸水性能に優れている。具体的には、例えば、ＪＩＳ  Ｋ  ７２２３に準拠した、下記に示す吸水量試験において、吸水倍率が２５以上、より好ましくは吸水倍率が２６以上、更により好ましくは吸水倍率が２７以上の吸水性能を有している。
【００６５】
＜吸水量試験＞
目開き５７μｍのナイロン製布で作製した５×１０ｃｍの大きさのティーバックに被験材料０．３ｇ程度（サンプル重量：ｈ）を量り取り、封をした後、重量を計測する（浸漬前重量：ｉ）。１，０００ｍＬの生理食塩水（０．９質量％塩化ナトリウム水溶液）中に６０分間浸漬した後、垂直に吊り下げて１５分間水切りを実施する。水切り後の重量（浸漬後重量：ｊ）を測定し、下記式により、吸水倍率を算出する。
【００６６】
吸水倍率＝（ｊ−ｉ）／ｈ
【００６７】
本発明による複合材料は、そのまま単独で用いられてもよく、他の素材と併せて用いられてもよい。他の素材としては、特に制限は無いが、例えば、ＣＭＣ等のアルキルセルロース誘導体、ポリアクリル酸部分中和物架橋体、澱粉−アクリル酸グラフトポリマーの加水分解物、酢酸ビニル−アクリル酸エステル共重合体のケン化物、アクリロニトリル共重合体若しくはアクリルアミド共重合体の加水分解物又はこれらの架橋体、及びカチオン性モノマー（アクリルアミド、エチレンイミン等）の架橋ポリマーなどの他の吸水素材が挙げられる。
【００６８】
本発明による複合材料は、これを単独で、あるいは、上記のような他の素材を併せて、吸水機能性を発揮することを企図した、吸水用組成物として用いられてもよい。この場合、複合材料はその吸水用組成物中に１〜１００質量％含有せしめることが好ましく、１０〜１００質量％含有せしめることがより好ましい。含有量が上記範囲であれば、複合材料の吸収機能性を有効に発揮させることができる。具体的に、そのようにして調製された吸水用組成物の吸収機能性は、例えば、上記に説明したＪＩＳ  Ｋ  ７２２３に準拠した吸水量試験により、評価することができる。
【００６９】
本発明による複合材料は、紙オムツ、生理用品、軽失禁パッド、創傷被覆材、食品鮮度保持材、医療器具用、土木用土質改良剤、人工雪、種子コーティング剤、植物栽培用保水剤など、様々な吸水機能製品の構成材として、好適に用いられる。
【実施例】
【００７０】
以下に実施例を挙げて本発明の詳細を説明するが、本発明の技術的範囲は以下の実施例に限定されるものではない。なお、以下、単に％と記載した場合は、質量％を意味する。
【００７１】
［試験例１］（層状ケイ酸塩の添加量による比較）
５００ｍＬガラストールビーカーにカルボキシメチル化澱粉（カルボキシメチル基置換度  ０．４）１６ｇ（乾燥重量）を量り取り、蒸留水を添加して１０％糊液を１６０ｇ調製した。糊液に１０％水酸化ナトリウム水溶液３９．５ｇを加え、ホモジナイザー（日音医理科器械製作所製  ヒスコトロンＮＳ−５０Ｓ）を用いて２０，０００ｒｐｍにて１分間撹拌した。
【００７２】
層状ケイ酸塩（ＳＩＧＭＡ−ＡＬＤＲＩＣＨ社）を、表１に示した各割合（澱粉の乾燥重量１００質量部に対して添加した層状ケイ酸塩の質量の割合として、無添加、対澱粉１％、３％、５％、１０％、２０％、３０％）で加え、上記と同様のホモジナイズ処理にて１分間撹拌することで、層状ケイ酸塩を分散させた。その後、エピクロロヒドリンを、澱粉の乾燥重量１００質量部に対して添加したエピクロロヒドリンの質量の割合として、対澱粉３０％加え、更に総量４００ｇとなるまで蒸留水を加えて、上記と同様のホモジナイズ処理にて１分間撹拌したうえ、３２℃の水浴中にて２４時間静置することで架橋処理を施した。架橋処理後、得られたゲルを２，０００ｍＬステンレスビーカーに移し入れ、エタノールを１，６００ｍＬ加え、白濁するまで撹拌棒にて撹拌し、酢酸を用いてｐＨ７．５程度に調整した。溶液を静置し、デカンテーションした後、沈殿に再度エタノールを８００ｍＬ加え、ホモジナイザーを用いて、１分程度撹拌して沈殿を粉砕した。粉砕した沈殿を吸引濾過し、得られた沈殿を５００ｍＬガラスビーカーに移して、真空乾燥機にて４０℃で一晩乾燥した。乾燥後、得られた粉体を篩にかけ、１６ｍｅｓｈの網目をパスし、６０ｍｅｓｈの網目にオンするものを採取して、吸水材１〜７を得た。
【００７３】
なお、本試験例に用いた層状ケイ酸塩の水への分散時間を以下に記載した測定試験によって測定したところ、１４秒で水中に分散し、水表面に層状ケイ酸塩の浮遊がない状態になった。
【００７４】
＜層状ケイ酸塩の分散時間の測定試験＞
下記の条件（Ａ）において水中に分散するのに要する時間を測定する。
条件（Ａ）：２００ｍＬ容ビーカーに２５℃の水１００ｍLを入れて、更に撹拌子（幅５ｍｍ×高さ５ｍｍ×全長４５ｍｍ）を入れ、これを３００ｒｐｍで撹拌させて、層状ケイ酸塩５．０ｇを添加する。
【００７５】
得られた吸水材１〜７について、以下に記載した吸水量試験を行った。
【００７６】
＜吸水量試験＞
ＪＩＳ  Ｋ  ７２２３に準拠し、試験を実施した。目開き５７μｍのナイロン製布で作製した５×１０ｃｍの大きさのティーバックに吸水材０．３ｇ程度（サンプル重量：ｈ）を量り取り、封をした後、重量を計測した（浸漬前重量：ｉ）。１，０００ｍＬの生理食塩水（０．９質量％塩化ナトリウム水溶液）中に６０分間浸漬した後、垂直に吊り下げて１５分間水切りを実施した。水切り後の重量（浸漬後重量：ｊ）を測定し、下記式により、吸水倍率を算出した。
【００７７】
吸水倍率＝（ｊ−ｉ）／ｈ
【００７８】
また、得られた吸水材１〜７について、以下に記載した基準で調製時の作業性を評価した。
【００７９】
＜作業性評価＞
吸水材の調製時の脱水工程におけるハンドリング性を考慮し、各種吸水材調製時の脱水作業の作業性を１〜６点の６段階で評価した。具体的には、架橋処理後のエタノールによる脱水工程において、粉末化し易いほど評価点が高く、餅状になって粉末化し難いほど評価点が低いものとし、その作業性に関して複数のパネラーの評価を集約した。
【００８０】
表１に、吸水量試験及び作業性評価の結果を示す。
【００８１】
【表１】
2019056071.tif 000002
【００８２】
表１に示されたとおり、層状ケイ酸塩無添加の吸水材１に比べ、層状ケイ酸塩を分散させた吸水材２〜７は、いずれも吸水性能の点で優れたものであった。特に澱粉の乾燥重量に対し３〜１０質量％の層状ケイ酸塩を分散させた吸水材３〜５は顕著な吸水性能を示した。また、澱粉の乾燥重量に対し５〜３０質量％の層状ケイ酸塩を分散させた吸水材４〜７は脱水作業性が良好であった。
【００８３】
［試験例２］（原料バイオマス素材の種類による比較）
カルボキシメチル化澱粉に替えてヒドロキシプロピル化酸化澱粉（ＥＩＡＭＨＥＮＧ社製  ＥＸＴＲＡＦＩＬ８０２）あるいはカルボキシメチルセルロース（ＣＭＣ）（第一工業製薬社製  セロゲンＦ−ＳＡ）を用いた以外は試験例１の吸水材５と同様に操作し、吸水材８〜９を得た。
【００８４】
得られた吸水材８〜９について、試験例１と同様にして、吸水量試験及び作業性評価を行った。表２にその結果を示す。
【００８５】
【表２】
2019056071.tif 000003
【００８６】
表２に示されたとおり、カルボキシメチル化澱粉に替えてヒドロキシプロピル化酸化澱粉を用いた吸水材８は、カルボキシメチル化澱粉を用いた吸水材５に比べ吸水倍率において大きく劣るものであった。また、カルボキシメチルセルロース（ＣＭＣ）を用いた吸水材９は、架橋後のエタノールによる脱水時にパルプ状に変化し、十分に粉砕できず吸水材の調製自体が不可能であった。
【００８７】
［試験例３］（架橋の有無の比較）
エピクロロヒドリンによるカルボキシメチル化澱粉の架橋処理を行わない以外は試験例１の吸水材５と同様に操作し、吸水材１０を得た。
【００８８】
得られた吸水材１０について、試験例１と同様にして、吸水量試験及び作業性評価を行った。表３にその結果を示す。
【００８９】
【表３】
2019056071.tif 000004
【００９０】
表３に示されたとおり、架橋処理を施さなかった吸水材１０は、架橋処理を施した吸水材５とほぼ同等の吸水性能を示した。ただし、吸水材１０は吸水材５と比べそのゲル強度が著しく低いものであったため、吸水材としての実用性を考慮すると、架橋処理を施した吸水材５の方が好ましいものであった。
【００９１】
［試験例４］（分散時間の異なる層状ケイ酸塩の比較）
水への分散性の異なる各種層状ケイ酸塩（ＳＩＧＭＡ−ＡＬＤＲＩＣＨ社）を用いた以外は試験例１の吸水材５と同様に操作し、吸水材１１〜１３を得た。なお、上記条件（Ａ）において測定される各層状ケイ酸塩の水への分散時間は表４に示したとおりであった。
【００９２】
得られた吸水材１１〜１３について、試験例１と同様にして、吸水量試験及び作業性評価を行った。表４にその結果を示す。
【００９３】
【表４】
2019056071.tif 000005
【００９４】
表４に示されたとおり、水中に分散するのに要する時間が９００秒以内である層状ケイ酸塩を用いた吸水材５、１１、及び１２は、特に吸水性能に優れており、調製時の脱水工程における作業性も良好であった。一方、吸水材１３に用いた層状ケイ酸塩は、９００秒間攪拌後にも、水面に浮かんでおり、完全分散することがなく、それを用いて得られた吸水材１３の吸水性能や調製時の脱水工程における作業性は、吸水材５、１１、及び１２に比べて劣っていた。
【００９５】
［試験例５］（カルボキシメチル基置換度による比較）
表５に示した種々のカルボキシメチル基置換度のカルボキシメチル化澱粉を用いた以外は試験例１の吸水材５と同様に操作し、吸水材１４〜１８を得た。
【００９６】
得られた吸水材１４〜１８について、試験例１と同様にして、吸水量試験及び作業性評価を行った。表５にその結果を示す。
【００９７】
【表５】
2019056071.tif 000006
【００９８】
表５に示されたとおり、置換度０．２〜０．８のカルボキシメチル化澱粉を用いた吸水材１６、５、及び１７は、特に吸水性能に優れていた。
【００９９】
［試験例６］（ホモジナイズ条件による比較）
カルボキシメチル化澱粉の糊液に水酸化ナトリウム水溶液を添加した後のホモジナイザーによる撹拌処理を２分間としたこと、層状ケイ酸塩を蒸留水１００ｇと共にホモジナイザーで予め１分間撹拌することで調製した層状ケイ酸塩分散液を用いたこと、カルボキシメチル化澱粉糊液に層状ケイ酸塩を添加した後のホモジナイザーによる撹拌処理を２分間としたこと、及び、その後更にホモミクサー（プライミクス社製  Ｔ．Ｋ．ＨＯＭＯＭＩＸＥＲ  ＭＡＲＫ  II）を用いて２０，０００ｒｐｍにて２分間撹拌したこと、以外は試験例１の吸水材５及び吸水材７と同様に操作し、それぞれ吸水材１９及び吸水材２０を得た。
【０１００】
各吸水材における層状ケイ酸塩の分散状態を確認するため、走査型電子顕微鏡で観察した（図１〜図４）。また、用いた層状ケイ酸塩及び試験例１の層状ケイ酸塩未添加の吸水材（吸水材１）も同様に走査型電子顕微鏡で観察した（図５及び図６）。
【０１０１】
吸水材１９〜２０について、実施例１と同様に吸水量試験および作業性評価を行った結果を表６に示した。
【０１０２】
【表６】
2019056071.tif 000007
【０１０３】
その結果、図１及び図３にみられるように、吸水材５及び吸水材７では、図５にみられるような層状ケイ酸塩の層状の構造を備えた凝集物が、残存し、観察された。このことにより、カルボキシメチル化澱粉のマトリックスに層状ケイ酸塩が層状構造を保ったマイクロスケールで存在しており、マイクロスケール凝集物の形状で分散していることが確認された。一方、図２及び図４にみられるように、より強力な条件でホモジナイズ処理を行った吸水材１９及び吸水材２０では、図５にみられるような層状ケイ酸塩の層状の構造を備えた凝集物が観察されなかった。このことにより、層状ケイ酸塩の層状構造が剥離して、より微細なナノスケールでカルボキシメチル化澱粉に分散しているものと考えられた。
【０１０４】
また、表６に示されたとおり、ナノスケールで層状ケイ酸塩が分散した吸水材１９及び２０は、マイクロスケールで層状ケイ酸塩が分散した吸水材５及び７に比べ吸水性能が劣るものであった。
【図１】
2019056071.tif 000008
【図２】
2019056071.tif 000009
【図３】
2019056071.tif 000010
【図４】
2019056071.tif 000011
【図５】
2019056071.tif 000012
【図６】
2019056071.tif 000013